(57)【要約】  【課題】  フォトリソグラフィー分野における感光性樹脂などの機能性樹脂のモノマーとして有用なアダマンタン誘導体であるアルキルスルホニルオキシ置換アダマンチル（メタ）アクリレート類を、ハンドリングなどに問題なしに、収率よく製造する方法を提供する。  【解決手段】  該アダマンタン誘導体の原料となるアダマンタン化合物とスルホニル化合物とを、２０℃における誘電率が８以下の有機溶媒中で反応させる。【選択図】      なし【特許請求の範囲】
【請求項１】
一般式（Ｉ）
【化１】
2006104173.tif 000007
（式中、Ｒ1は水素原子、メチル基又はＣＦ3基、Ｙは炭素数１〜１０のアルキル基、ハロゲン原子、水酸基又は２つのＹが一緒になって形成された＝Ｏを示す。また、複数のＹは同じでもよく、異なっていてもよい。ｋは０〜１４の整数を示し、ｍ、ｎは独立に、０〜４の整数を示す。）
で表されるアダマンタン化合物と、一般式（II）
【化２】
2006104173.tif 000008
(式中、Ｒ2は炭素数１〜１０のアルキル基、フェニル基、アルキルフェニル基、又はＣＦ3基を示し、Ｘは水酸基又はハロゲン原子を示す。)
で表されるスルホニル化合物を、２０℃における誘電率が８以下の有機溶媒中で反応させることを特徴とする、一般式（III）
【化３】
2006104173.tif 000009
（式中、Ｒ1は水素原子、メチル基又はＣＦ3基、Ｒ2は炭素数１〜１０のアルキル基、フェニル基、アルキルフェニル基、又はＣＦ3基、Ｙは炭素数１〜１０のアルキル基、ハロゲン原子、水酸基又は２つのＹが一緒になって形成された＝Ｏを示す。また、複数のＹは同じでもよく、異なっていてもよい。ｋは０〜１４の整数を示し、ｍ、ｎは独立に、０〜４の整数を示す。）
で表される構造を有することを特徴とするアダマンタン誘導体の製造方法。
【発明の詳細な説明】
【技術分野】
【０００１】
本発明は、アダマンタン誘導体の製造方法に関し、さらに詳しくは、フォトリソグラフィー分野における感光性樹脂などの機能性樹脂のモノマーとして有用なアルキルスルホニルオキシ置換アダマンチル（メタ）アクリレート類を効率よく製造する方法に関する。
【背景技術】
【０００２】
アダマンタンは、シクロヘキサン環が４個、カゴ形に縮合した構造を有し、対称性が高く、安定な化合物であり、その誘導体は、特異な機能を示すことから、医薬品原料や高機能性工業材料の原料などとして有用であることが知られている。例えば光学特性や耐熱性などを有することから、光ディスク基板、光ファイバーあるいはレンズなどに用いることが試みられている（例えば、特許文献１および特許文献２参照）。
また、アダマンタンエステル類を、その酸感応性、ドライエッチング耐性、紫外線透過性などを利用して、フォトレジスト用樹脂原料として、使用することが試みられている（例えば、特許文献３参照）。
一方、近年、半導体素子の微細化が進むに伴い、その製造におけるリソグラフィー工程において、さらなる微細化が要求されており、したがって、ＫｒＦ、ＡｒＦあるいはＦ2エキシマレーザー光などの短波長の照射光に対応したフォトレジスト材料を用いて、微細パターンを形成させる方法が種々検討されている。そして、前記エキシマレーザー光などの短波長の照射光に対応できる新しいフォトレジスト材料の出現が望まれている。従来、水酸基を導入したモノマーは知られているが（例えば、特許文献４参照）、これまで知られていない機能性官能基をもったフォトレジスト材料が望まれている。
【０００３】
【特許文献１】特開平６−３０５０４４号公報
【特許文献２】特開平９−３０２０７７号公報
【特許文献３】特開平４−３９６６５号公報
【特許文献４】特開昭６３−３３３５０号公報
【発明の開示】
【発明が解決しようとする課題】
【０００４】
本発明者らは、このような状況下で、先に、フォトリソグラフィー分野における機能性樹脂（感光性樹脂など）のモノマーおよびそのモノマーの中間体として有用な新規なメタンスルホニルオキシ置換アダマンチル（メタ）アクリレート類を見出した（特願２００４−２９０３４号明細書）。
しかしながら、この新規なメタンスルホニルオキシ置換アダマンチル（メタ）アクリレート類の製造工程において反応中に重合体が生成するので収率が低下し、また、その重合体を除去する工程が必要である上、該（メタ）アクリレート類の精製工程において生じる重合体の析出、装置への付着により、その精製に手間が掛かることなど、ハンドリングなどに問題があった。
本発明は、フォトリソグラフィー分野における感光性樹脂などの機能性樹脂のモノマーとして有用なアダマンタン誘導体であるアルキルスルホニルオキシ置換（メタ）アダマンチルアクリレート類を、ハンドリングなどに問題なしに、かつ収率よく製造する方法を提供することを目的とするものである。
【課題を解決するための手段】
【０００５】
本発明者らは、前記目的を達成するために鋭意研究を重ねた結果、該アルキルスルホニルオキシ置換アダマンチル（メタ）アクリレート類の原料となるアダマンタン化合物とスルホニル化合物とを低誘電率の有機溶媒中で反応させることにより、高収率で目的の（メタ）アクリレート類を製造でき、また、重合体の生成も抑制できるのでハンドリングの面においても改善されることを見出した。本発明は、かかる知見に基いて完成したものである。
すなわち、本発明は、一般式（Ｉ）
【０００６】
【化１】
2006104173.tif 000002
【０００７】
（式中、Ｒ1は水素原子、メチル基又はＣＦ3基、Ｙは炭素数１〜１０のアルキル基、ハロゲン原子、水酸基又は２つのＹが一緒になって形成された＝Ｏを示す。また、複数のＹは同じでもよく、異なっていてもよい。ｋは０〜１４の整数を示し、ｍ、ｎは独立に、０〜４の整数を示す。）
で表されるアダマンタン化合物と、一般式（II）
【０００８】
【化２】
2006104173.tif 000003
【０００９】
(式中、Ｒ2は炭素数１〜１０のアルキル基、フェニル基、アルキルフェニル基、又はＣＦ3基を示し、Ｘは水酸基又はハロゲン原子を示す。)
で表されるスルホニル化合物を、２０℃における誘電率が８以下の有機溶媒中で反応させることを特徴とする、一般式（III）
【００１０】
【化３】
2006104173.tif 000004
【００１１】
（式中、Ｒ1は水素原子、メチル基又はＣＦ3基、Ｒ2は炭素数１〜１０のアルキル基、フェニル基、アルキルフェニル基、又はＣＦ3基、Ｙは炭素数１〜１０のアルキル基、ハロゲン原子、水酸基又は２つのＹが一緒になって形成された＝Ｏを示す。また、複数のＹは同じでもよく、異なっていてもよい。ｋは０〜１４の整数を示し、ｍ、ｎは独立に、０〜４の整数を示す。）
で表される構造を有することを特徴とするアダマンタン誘導体の製造方法を提供する。
【発明の効果】
【００１２】
本発明の方法により製造されるアダマンタン誘導体であるアルキルスルホニルオキシ置換アダマンチル（メタ）アクリレート類は、フォトリソグラフィー分野における感光性樹脂などの機能性樹脂のモノマーとして有用である。また、レジスト剤混合液の一成分であるＰＡＧ（光酸発生剤）との相溶性が向上すると考えられ、均質な膜を作ることができ、それにより露光後の表面荒れ（ＬＥＲ：レジストの側面にできる凹凸、ＬＷＲ：配線を真上から見た場合のうねり）の改善効果が期待できる。
また、本発明の方法により、該アダマンタン誘導体を高収率で製造することができ、重合体の生成が抑制できるのでハンドリングの面においても改善され、効率よく工業的に有利に製造することができる。
【発明を実施するための最良の形態】
【００１３】
本発明の方法により製造されるアダマンタン誘導体は、一般式（III）で表される化合物であり、以下、その化合物及び製造方法について説明する。
まず、本発明の方法により製造されるアダマンタン誘導体は、一般式（III）
【００１４】
【化４】
2006104173.tif 000005
【００１５】
で表される構造を有するアルキルスルホニルオキシ置換アダマンチル（メタ）アクリレート類である。
上記一般式（III）において、Ｒ1は水素原子、メチル基又はＣＦ3基、Ｒ2は炭素数１〜１０のアルキル基、フェニル基、アルキルフェニル基、又はＣＦ3基、Ｙは炭素数１〜１０のアルキル基、ハロゲン原子、水酸基又は２つのＹが一緒になって形成された＝Ｏを示す。また、複数のＹは同じでもよく、異なっていてもよい。ｋは０〜１４の整数を示し、ｍ、ｎは独立に、０〜４の整数を示す。なお、ｍが０の場合およびｎが０の場合は、アダマンチル基に酸素が直結した構造を示す。
上記において、炭素数１〜１０のアルキル基として、メチル基、エチル基、プロピル基、ブチル基、ペンチル基、ヘキシル基、ヘプチル基、オクチル基、ノニル基、デシル基を挙げることができ、これらは直鎖状、分岐状いずれでもよい。アルキルフェニル基としては、メチルフェニル基、エチルフェニル基、プロピルフェニル基などを挙げることができ、ハロゲン原子として、フッ素、塩素、臭素、ヨウ素を挙げることができる。
【００１６】
前記一般式（III）で表されるアダマンタン誘導体として、例えば、３−メタンスルホニルオキシ−１−アダマンチル メタクリレート、３−メタンスルホニルオキシ−１−アダマンチル アクリレート、３−メタンスルホニルオキシ−１−アダマンチル ２−トリフルオロメチルアクリレート、１−メタンスルホニルオキシ−４−アダマンチル メタクリレート、１−メタンスルホニルオキシ−４−アダマンチル アクリレート、１−メタンスルホニルオキシ−４−アダマンチル ２−トリフルオロメチルアクリレート、３−メタンスルホニルオキシメチル−１−アダマンチルメチル メタクリレート、３−メタンスルホニルオキシメチル−１−アダマンチルメチル アクリレート、３−メタンスルホニルオキシメチル−１−アダマンチルメチル ２−トリフルオロメチルアクリレート、３−メタンスルホニルオキシ−パーフルオロ−１−アダマンチル メタクリレート、３−メタンスルホニルオキシ−パーフルオロ−１−アダマンチル アクリレートなどを挙げることができる。
【００１７】
次に、本発明のアダマンタン誘導体の製造方法について説明する。
即ち、本発明の製造方法では、前記一般式（Ｉ）で表されるアダマンタン化合物と、前記一般式（II）で表されるスルホニル化合物を反応させることにより行われる。
原料の一般式（Ｉ）で表されるアダマンタン化合物として、例えば、３−ヒドロキシ−１−アダマンチル メタクリレート、３−ヒドロキシ−１−アダマンチル アクリレート、３−ヒドロキシ−１−アダマンチル ２−トリフルオロメチルアクリレート、１−ヒドロキシ−４−アダマンチル メタクリレート、１−ヒドロキシ−４−アダマンチル アクリレート、１−ヒドロキシ−４−アダマンチル ２−トリフルオロメチルアクリレート、３−ヒドロキシメチル−１−アダマンチルメチル メタクリレート、３−ヒドロキシメチル−１−アダマンチルメチル アクリレート、３−ヒドロキシメチル−１−アダマンチルメチル ２−トリフルオロメチルアクリレート、３−ヒドロキシ−パーフルオロ−１−アダマンチル メタクリレート、３−ヒドロキシ−パーフルオロ−１−アダマンチル アクリレートなどのヒドロキシル基含有アダマンチルアクリレート類を挙げることができる。
また、一般式（II）で表されるスルホニル化合物は、反応性の点から、Ｘが水酸基よりもハロゲン原子のものが好ましく、特に工業的な面で塩素原子であるものが好ましい。該スルホニル化合物としては、例えばメタンスルホニルクロライド、エタンスルホニルクロライド、プロパンスルホニルクロライド、ｐ-トルエンスルホニルクロライド、トリフルオロメタンスルホニルクロライドなどを挙げられるが、これらの中メタンスルホニルクロライドが好ましい。
アダマンタン化合物とスルホニル化合物の仕込み比は、アダマンタン化合物１モルに対してスルホニル化合物が１〜１．５モルの範囲が好ましい。
【００１８】
この反応において、一般に触媒として塩基が使用される。塩基として、ナトリウムアミド、トリエチルアミン、トリブチルアミン、トリオクチルアミン、ピリジン、Ｎ，Ｎ−ジメチルアニリン、１，５−ジアザビシクロ〔４．３．０〕ノネン−５（ＤＢＮ）、１，８−ジアザビシクロ〔５．４．０〕ウンデセン−７（ＤＢＵ）、水酸化ナトリウム、水酸化カリウム、水素化ナトリウム、炭酸カリウム、酸化銀、ナトリウムメトキシド、カリウムｔ−ブトキシド等を挙げることができる。これらの触媒は、一種を単独で用いてもよく、二種以上を組み合わせて用いてもよい。
【００１９】
本発明においては、上記反応の溶媒として２０℃における誘電率が８以下の有機溶媒を使用する。このような低誘電率の溶媒を用いることにより、高収率で目的のアルキルスルホニルオキシ置換アダマンチル（メタ）アクリレート類を製造できると共に、重合体の生成も抑制できるので、ハンドリングの面においても改善される。この溶媒として、原料アダマンタン化合物の溶解度が、反応温度において、０．５質量％以上、望ましくは５質量％以上のものが好適に用いられる。
このような溶媒としては、具体的には、トルエン、ｎ−ヘキサン，ｎ−ヘプタン、シクロヘキサン等の炭化水素系溶媒、酢酸エチルなどのエステル系溶媒および、これらの溶媒と、ジエチルエーテル，テトラヒドロフラン等のエーテル系溶媒との混合溶媒を挙げることができる。これらの溶媒は、一種を単独で用いてもよく、二種以上を混合して用いてもよい。溶媒量は反応混合物中の原料アダマンタン化合物の濃度が０．５質量％以上、望ましくは５質量％以上となる量が好適である。この際、原料アダマンタン化合物が懸濁状態でもよいが、溶解していることが望ましい。また、使用前に溶媒中の水分を取り除くことが望ましい。
【００２０】
反応温度は、通常、−２００〜１００℃、好ましくは−５０〜５０℃の範囲である。この温度範囲であれば、反応速度が低下することもなく、反応時間が長くなり過ぎることもなく、また、重合物の副生が増加することもない。
反応圧力は、通常、絶対圧力で０．０１〜１０ＭＰａ、好ましくは常圧〜１ＭＰａの範囲である。この圧力の範囲であれば、特別な耐圧の装置は必要ではなく、安全上の問題がなく、工業的に有利である。
反応時間は、通常、１分〜２４時間、好ましくは５分〜６時間の範囲である。
【００２１】
具体的な製造方法としては、原料のアダマンタン化合物とスルホニル化合物を上記の低誘電率の有機溶媒中、塩基存在下で反応させ、反応後、水洗により塩を除き、その後、晶析により、アルキルスルホニルオキシ置換アダマンチル（メタ）アクリレート類を分離する。
目的とする反応生成物の精製については、蒸留、晶析、カラム分離などが採用可能であり、生成物の性状と不純物の種類により精製方法を選択すればよい。
なお、得られた化合物の同定は、ガスクロマトグラフィー（ＧＣ）、液体クロマトグラフィー（ＬＣ）、ガスクロマトグラフィー質量分析（ＧＣ−ＭＳ）、核磁気共鳴分光法（ＮＭＲ），赤外分光法（ＩＲ），融点測定装置などを用いて行うことができる。
【実施例】
【００２２】
次に、本発明を実施例により、さらに詳細に説明するが、本発明は、これらの例によってなんら限定されるものではない。
なお、溶媒の誘電率の値については、有機合成化学協会編  新版  溶剤ポケットブック（オーム社）および浅原照三ら  溶剤ハンドブック（講談社サイエンティフィク）よりの数値、混合溶媒（実施例５）の誘電率については加成則により算出した数値である。
【００２３】
実施例１
２００ｍＬのガラス反応器に撹拌装置、滴下漏斗および温度計を取り付け、ここにアダマンテートＨＭ（出光興産製：３-ヒドロキシ-１-アダマンチルメタクリレート）１０．０ｇ（４２ミリモル）、トリエチルアミン８．８ｍＬ（６３ミリモル）およびトルエン８４．０ｍＬを加え、２５℃の水浴に漬け攪拌した。ここにメタンスルホニルクロライド４．０ｍＬ（５０ミリモル）を３５分かけて滴下した。その後さらに２５分間撹拌した。そこに水１０ｍＬを加え、未反応のメタンスルホニルクロライドを失活させた。反応液の一部をとりＧＰＣ測定を行い目的物と重合体の生成割合を測定した。残りの反応液を２００ｍＬの分液漏斗に移し、水４０ｍＬを加えて水洗し、その後有機層を１ミルモル／ｍＬ塩酸５０ｍＬで洗浄し、次いで水５０ｍＬで洗浄した。この分液操作の過程でポリマーが析出することはなかった。無水硫酸マグネシウム６．０ｇ（５０ミリモル）を加え、脱水した後、濾過により硫酸マグネシウムを除去した。濾液をエバポレーターに付し、トルエンを留去した後、得られた粘ちょう物を０℃に冷却し、結晶化させた。これを少量のｎ−ヘキサンで洗浄した後、結晶を濾過により分け、恒量になるまで減圧乾燥させ目的物のアダマンタン誘導体（３−メタンスルホニルオキシ−１−アダマンチル メタクリレート）を得た。原料のアダマンタン化合物に対する目的物の収率（モル％）およびガスクロマトグラフィーによる純度（質量％）、ＧＰＣ測定による重合体生成割合（質量％）の結果を第１表に示す。
【００２４】
比較例１
２００ｍＬのガラス反応器に撹拌装置、滴下漏斗および温度計を取り付け、ここにアダマンテートＨＭ（出光興産製：３-ヒドロキシ-１-アダマンチルメタクリレート）１０．０ｇ（４２ミリモル）、トリエチルアミン８．８ｍＬ（６３ミリモル）およびテトラヒドロフラン８４ｍＬを加え、２５℃の水浴に漬け攪拌した。ここにメタンスルホニルクロライド４．０ｍＬ（５０ミリモル）を３５分かけて滴下した。その後さらに２５分間撹拌した。そこに水１０ｍＬを加え、未反応のメタンスルホニルクロライドを失活させた。反応液の一部をとりＧＰＣ測定を行い目的物と重合体の生成割合を測定した。残りの反応液を３００ｍＬの分液漏斗に移し、ジエチルエーテル１００ｍＬ、水４０ｍＬを加えて水洗した。その時、ポリマーが析出し分液漏斗に付着、また有機層と水層の分離の際に分液漏斗のコックがポリマーにより詰まり、分液に手間がかかった。その後有機層を１ミルモル／ｍＬ塩酸５０ｍＬで洗浄し、次いで水５０ｍＬで洗浄した。無水硫酸マグネシウム６．０ｇ（５０ミリモル）を加え，脱水した後、濾過により硫酸マグネシウムを除去した。濾液をエバポレーターに付し、溶媒を留去した後、得られた粘ちょう物を０℃に冷却し、結晶化させた。これを少量のｎ−ヘキサンで洗浄した後、結晶を濾過により分け、恒量になるまで減圧乾燥させ目的物を得た。目的物の収率およびガスクロマトグラフィーによる純度、ＧＰＣ測定による重合体生成割合の結果を第１表に示す。
【００２５】
実施例２
２００ｍＬのガラス反応器に撹拌装置、滴下漏斗および温度計を取り付け、ここにアダマンテートＨＭ（出光興産製：３-ヒドロキシ-１-アダマンチルメタクリレート）１０．０ｇ（４２ミリモル）、トリエチルアミン８．８ｍＬ（６３ミリモル）およびトルエン４２ｍＬを加え、攪拌しながら氷浴で５℃に冷却した。ここにメタンスルホニルクロライド４．０ｍＬ（５０ミリモル）を３分かけて滴下した。その後さらに５分間撹拌した。そこに水１０ｍＬを加え、未反応のメタンスルホニルクロライドを失活させた。反応液の一部をとりＧＰＣ測定を行い目的物と重合体の生成割合を測定した。残りの反応液を２００ｍＬの分液漏斗に移し、水４０ｍＬを加えて水洗し、その後有機層を１ミリモル／ｍＬ塩酸５０ｍＬで洗浄し、次いで水５０ｍＬで洗浄した。この分液操作の過程でポリマーが析出することはなかった。無水硫酸マグネシウム６．０ｇ（５０ミリモル）を加え，脱水した後、濾過により硫酸マグネシウムを除去した。濾液をエバポレーターに付し、トルエンを留去した後、得られた粘ちょう物を０℃に冷却し、結晶化させた。これを少量のｎ−ヘキサンで洗浄した後、結晶を濾過により分け、恒量になるまで減圧乾燥させ目的物を得た。目的物の収率およびガスクロマトグラフィーによる純度、ＧＰＣ測定による重合体生成割合の結果を第１表に示す。
【００２６】
実施例３
実施例２においてトルエン４２ｍＬを８４ｍＬに変えた以外は実施例２と同様にして目的物を得た。分液の過程でポリマーが析出することはなかった。目的物の収率およびガスクロマトグラフィーによる純度、ＧＰＣ測定による重合体生成割合の結果を第１表に示す。
【００２７】
実施例４
実施例２においてトルエンを酢酸エチルに変えた以外は実施例２と同様にして目的物を得た。分液の過程でポリマーが析出することはなかった。目的物の収率およびガスクロマトグラフィーによる純度、ＧＰＣ測定による重合体生成割合の結果を第１表に示す。
【００２８】
実施例５
実施例２においてトルエンをシクロヘキサン２２ｍＬとテトラヒドロフラン２２ｍＬの混合溶媒に変えた以外は実施例２と同様にして目的物を得た。分液の過程でポリマーが析出することはなかった。目的物の収率およびガスクロマトグラフィーによる純度、ＧＰＣ測定による重合体生成割合の結果を第１表に示す。
【００２９】
比較例２
２００ｍＬのガラス反応器に撹拌装置、滴下漏斗および温度計を取り付け、ここにアダマンテートＨＭ（出光興産製：３-ヒドロキシ-１-アダマンチルメタクリレート）１０．０ｇ（４２ミリモル）、トリエチルアミン８．８ｍＬ（６３ミリモル）およびテトラヒドロフラン４２ｍＬを加え、攪拌しながら氷浴で５℃に冷却した。ここにメタンスルホニルクロライド４．０ｍＬ（５０ミリモル）を３分かけて滴下した。その後さらに５分間撹拌した。そこに水１０ｍＬを加え、未反応のメタンスルホニルクロライドを失活させた。反応液の一部をとりＧＰＣ測定を行い目的物と重合体の生成割合を測定した。残りの反応液を３００ｍＬの分液漏斗に移し、ジエチルエーテル１００ｍＬ、水４０ｍＬを加えて水洗した。その時、ポリマーが析出し分液漏斗に付着した。その後有機層を１ミリモル／ｍＬ塩酸５０ｍＬで洗浄し、次いで水５０ｍＬで洗浄した。無水硫酸マグネシウム６．０ｇ（５０ミリモル）を加え，脱水した後、濾過により硫酸マグネシウムを除去した。濾液をエバポレーターに付し、溶媒を留去した後、得られた粘ちょう物を０℃に冷却し、結晶化させた。これを少量のｎ−ヘキサンで洗浄した後、結晶を濾過により分け、恒量になるまで減圧乾燥させ目的物を得た。目的物の収率およびガスクロマトグラフィーによる純度、ＧＰＣ測定による重合体生成割合の結果を第１表に示す。
【００３０】
比較例３
実施例２においてトルエンを塩化メチレンに変えた以外は実施例２と同様にして目的物を得た。分液の過程でポリマーが析出した。目的物の収率およびガスクロマトグラフィーによる純度、ＧＰＣ測定による重合体生成割合の結果を第１表に示す。
【００３１】
【表１】
2006104173.tif 000006